(57)【特許請求の範囲】
【請求項１】
水酸基、カルボン酸及びエステル結合のうちの少なくとも１つを有する結晶性樹脂、水酸基、カルボン酸及びエステル結合のうちの少なくとも１つを有する非晶性樹脂、重合触媒、キレーター並びに導電性物質を加熱混合し、成形してなるシームレスベルトであって、
該結晶性樹脂がＰＢＴ（ポリブチレンテレフタレート）、ＰＥＴ（ポリエチレンテレフタレート）、及びＰＥＮ（ポリエチレンナフタレート）から選ばれるものであり、
該非晶性樹脂がＰＣ（ポリカーボネート）、ＰＡｒ（ポリアリレート）、及びＰＭＭＡ（ポリメチルメタクリレート）から選ばれるものであり、
重合触媒の配合量が重合触媒中の金属分の質量で樹脂に対して５０〜５００ｐｐｍ、キレーターの配合量が樹脂１００重量部に対して０．１〜３重量部であり、
導電性物質の含有量が３〜３０重量％である
ことを特徴とするシームレスベルト。
【請求項２】
該シームレスベルトにおいて、結晶性樹脂の分子鎖と、非晶性樹脂の分子鎖間に化学結合が存在することを特徴とする請求項１に記載のシームレスベルト。
【請求項３】
成分の重量比が下記条件を満たしていることを特徴とする請求項１又は２に記載のシームレスベルト。
結晶性樹脂／非晶性樹脂の重量比が、１／９９〜９９／１
重合触媒中の金属が（結晶性樹脂＋非晶性樹脂）の重量に対し、１ｐｐｍ〜１００００ｐｐｍ
【請求項４】
結晶性樹脂の配合比率をＸ重量部，ポリスチレン（ＰＳ）換算重量平均分子量をＭｗ１、非晶性樹脂の配合比率をＹ重量部，ＰＳ換算重量平均分子量をＭｗ２、結晶性樹脂、非晶性樹脂及び重合触媒を加熱混練した後に得られる樹脂組成物のＰＳ換算重量平均分子量をＭｗ３としたとき、下記関係を満たすことを特徴とする請求項１ないし３のいずれかに記載のシームレスベルト。
【数１】
0003671840.tif 000010
【請求項５】
ＰＳ換算重量平均分子量が１３０，０００以上であることを特徴とする請求項１ないし４のいずれかに記載のシームレスベルト。
【請求項６】
該重合触媒がＴｉを含有することを特徴とする請求項１ないし５のいずれかに記載のシームレスベルト。
【請求項７】
該重合触媒が、アルカリ金属、アルカリ土類金属及び亜鉛よりなる群の少なくとも１種と、Ｔｉとを含有することを特徴とする請求項１ないし６のいずれかに記載のシームレスベルト。
【請求項８】
該群の元素がＭｇであることを特徴とする請求項７に記載のシームレスベルト。
【請求項９】
該結晶性樹脂がＰＢＴ（ポリブチレンテレフタレート）であることを特徴とする請求項１ないし８のいずれか１項に記載のシームレスベルト。
【請求項１０】
非晶性樹脂がＰＣ（ポリカーボネート）であることを特徴とする請求項１ないし９のいずれかに記載のシームレスベルト。
【請求項１１】
導電性物質としてカーボンブラックを含有することを特徴とする請求項１ないし１０のいずれか１項に記載のシームレスベルト。
【請求項１２】
請求項１ないし１１のいずれか１項に記載のシームレスベルトからなる画像形成装置用中間転写ベルト、搬送転写ベルト、又は感光体ベルトである画像形成装置用ベルト。
【請求項１３】
請求項１２に記載の画像形成装置用ベルトを含むことを特徴とする画像形成装置。
【発明の詳細な説明】
【０００１】
【発明の属する技術分野】
本発明は、成形寸法安定性及び耐屈曲性などの物性に優れたシームレスベルト及び該シームレスベルトを用いた、電子写真式複写機、レーザービームプリンター、ファクシミリ機等に利用される中間転写ベルト、搬送転写ベルト、感光体ベルト等の画像形成装置用ベルト並びにこの画像形成装置用ベルトを含む画像形成装置に関する。
【０００２】
【従来の技術】
従来から電子写真式複写機等の、中間転写装置、転写分離装置、帯電装置等においては、シームレスベルト（エンドレスベルト）が多用されている。図３は従来の中間転写装置の側面図である。図中、１は感光ドラム、６は導電性シームレスベルトである。１の感光ドラムの周囲には、帯電器２、半導体レーザー等を光源とする露光光学系３、トナーが収納されている現像器４及び残留トナーを除去するためのクリーナー５よりなる電子写真プロセスユニットが配置されている。導電性シームレスベルト６は、搬送ローラ７，８，９に掛け渡されて、矢印方向に回転する感光ドラムと同調して矢印方向に移動するようになっている。
【０００３】
次に、動作について説明する。まず矢印Ａ方向に回転する感光ドラム１の表面を帯電器２により一様に帯電する。次に、光学系３により図示しない画像読み取り装置等で得られた画像に対応する静電潜像を感光ドラム１上に形成する。静電潜像は現像器４でトナー像に現像される。このトナー像を、静電転写機１０により導電性シームレスベルト６へ静電転写し、搬送ローラ９と押圧ローラ１２の間で記録紙１１に転写する。
【０００４】
ところで、電子写真式複写機等の導電性シームレスベルトの場合には、機能上２本以上のロールにより高張力で長時間駆動されるため、十分な耐久性が要求される。更に、中間転写装置等に使用される場合は、ベルト上でトナーによる画像を形成して紙へ転写するため、駆動時にベルトが弛んだり、伸びたりすると、画像ズレの原因となる。また、トナーの転写を静電気的に行うため、ある程度の導電性も必要である。
【０００５】
このようなシームレスベルトは、トナー画像を決定する重要部品であり、感光体、トナーとともに３大重要部品の一つと考えられている。
【０００６】
そのため中間転写ベルトには次の(1)〜(7)が要求される。
(1)  半導体領域にて所定の表面抵抗率と体積抵抗率を有していること。
(2)  トナー離型性を有していること。
(3)  厚みが薄く均一であること。
(4)  機械的強度が強い（割れにくい）こと。
(5)  環境（温度湿度）による抵抗値の変動が少ないこと。
(6)  低コストであること。
(7)  シームレスで真円なベルトであること。
【０００７】
なお、シームレスベルトの作製方法としては次のような方法が考えられている。
(i)  回転成形法（又は遠心成形法とも表現する場合がある）
円筒状金型の内周面に溶液を溶かした樹脂を入れ、金型を回転させながら温度を加え、溶媒を半分以上揮発させてから金型の内部よりシームレス状のチューブを取り出す工程と、別の円筒状金型の外部にシームレスチューブを装着し、温度を加えて熱硬化反応をさせる工程とからなる（特開昭６０−１７０８６２号公報）。
(ii)  押出成形法
導電性フィラーをコンパウンドした樹脂を環状に溶融押出しする方法である。
(iii)  ディッピング法
樹脂溶液を円筒状又は円柱状金型外面にディッピング塗布等により一定厚みに塗布し、加熱成膜した後、金型より成膜したチューブ状フィルムを引き抜く方法である。
【０００８】
従来、このような導電性シームレスベルトとしては、熱硬化性樹脂あるいは熱可塑性樹脂にカーボンブラックなどの導電性フィラーを配合して成形したものが用いられている。なかでも、熱可塑性樹脂を主成分にしたものは、連続成形が容易であり、広く用いられてきた。熱可塑性樹脂の中でも熱可塑性非晶性樹脂は、熱可塑性結晶性樹脂よりも寸法精度に優れる。このような熱可塑性非晶性樹脂製シームレスベルトとしては、例えばポリカーボネート樹脂等の熱可塑性樹脂に導電性のカーボンブラックを配合し、円筒ダイを用いて筒状フィルムに押出成形し、この筒状フィルムを輪切りにしたものが知られている（特開平３−８９３５７号公報等）。
【０００９】
しかしながら、熱可塑性樹脂非晶性樹脂は熱可塑性結晶性樹脂よりも寸法精度には優れるが、耐屈曲性に劣り、例えば中間転写ベルトなどとして電子写真に用いた場合、使用中にクラックが発生しやすい。
【００１０】
この問題点を解決すべく、ポリカーボネートとポリブチレンテレフタレート等のポリアルキレンテレフタレートとを配合してなるシームレスベルトが提案されている（特開平４−３１３７５７号公報、特開平６−１４９０８３号公報）。
【００１１】
しかしながら、ポリカーボネート（以下、ＰＣということがある。）とポリブチレンテレフタレート（以下、ＰＢＴということがある。）等のポリアルキレンテレフタレート（以下、ＰＡＴということがある。）とを配合してなるシームレスベルトは、上記のポリカーボネートからなるシームレスベルトよりも耐屈曲性が改良されているものの、改良の効果がまだ不十分である。また、ポリアルキレンテレフタレート樹脂は、結晶性が高いので、その配合量を多くするとシームレスベルトの寸法精度が低くなる。
【００１２】
なお、一般的な知見として、熱可塑性樹脂は結晶性熱可塑性樹脂と非晶性熱可塑性樹脂に大別でき、結晶性熱可塑性樹脂は耐屈曲性や耐薬品性に優れるが成形収縮率が大きいので寸法安定性が悪く透明性を有さず、逆に非晶性熱可塑性樹脂は成形寸法安定性及び透明性に優れるが耐屈曲性が悪く耐薬品性が劣るなどの問題点を有しているとされてきた。
【００１３】
しかしながら、多くの場合、耐屈曲性や耐薬品性及び成形寸法安定性全てに優れることが要求されている。
【００１４】
これらの要求を満たすために、これまで結晶性熱可塑性樹脂と非晶性熱可塑性樹脂とのアロイ化による物性改良の検討が種々なされ、一定の成果があげられてきた。
【００１５】
これらの研究では、例えば熱可塑性エステル系樹脂の分野においてはエステル交換反応（共重合化）を促進させることで結晶性エステル系樹脂と非晶性エステル系樹脂を微分散化できることが報告されている。しかしながら、これまでの技術ではエステル交換（共重合化）を促進させると、解重合による低分子量体発生がシームレスベルトの発泡を伴ったり、分子鎖切断が進行して分子量低下によるシームレスベルトの機械物性低下（引張破断伸率が小さくなるなど）を伴う等の理由により事実上実用化されるには至っていなかった。
【００１６】
実際にはエステル交換反応を抑制することで物性低下を防いだ樹脂製品が実用品として用いられてきた。
【００１７】
【発明が解決しようとする課題】
ＯＡ機器などの画像形成装置では、価格や、耐屈曲性、ヤング率といった機械特性に加え、電気特性が非常に重要であり、電気抵抗値がある範囲に均一にコントロールされていなければならない。そのためには、カーボンブラックや金属酸化物等の各種導電性フィラーを添加させる検討されているが、導電性フィラーを樹脂に混ぜると樹脂との親和性の無さが影響し、益々耐屈曲性等の機械物性が低下するといった問題があった。
【００１８】
このように価格や、耐屈曲性、ヤング率等に代表される機械物性や、電気抵抗に代表される電気物性を満足させるシームレスベルトが未だ見出されていないのが現状である。
【００１９】
本発明の目的は、耐屈曲性や耐薬品性及び成形寸法安定性に優れ、溶融混合時の反応による物性劣化を抑えたシームレスベルト、画像形成装置用ベルト及び画像形成装置を提供するものである。
【００２０】
【課題を解決するための手段】
本発明のシームレスベルトは、水酸基、カルボン酸及びエステル結合のうちの少なくとも１つを有する結晶性樹脂、水酸基、カルボン酸及びエステル結合のうちの少なくとも１つを有する非晶性樹脂、重合触媒、キレーター並びに導電性物質を加熱混合し、成形してなるシームレスベルトであって、該結晶性樹脂がＰＢＴ（ポリブチレンテレフタレート）、ＰＥＴ（ポリエチレンテレフタレート）、及びＰＥＮ（ポリエチレンナフタレート）から選ばれるものであり、該非晶性樹脂がＰＣ（ポリカーボネート）、ＰＡｒ（ポリアリレート）、及びＰＭＭＡ（ポリメチルメタクリレート）から選ばれるものであり、重合触媒の配合量が重合触媒中の金属分の質量で樹脂に対して５０〜５００ｐｐｍ、キレーターの配合量が樹脂１００重量部に対して０．１〜３重量部であり、導電性物質の含有量が３〜３０重量％であることを特徴とするものである。
【００２１】
本発明者らは上記目的のため鋭意検討した結果、水酸基、カルボン酸及びエステル結合のうちの少なくとも１つを有する結晶性樹脂と水酸基、カルボン酸及びエステル結合のうちの少なくとも１つを有する非晶性樹脂と重合触媒とキレーターと導電性物質とを加熱混練したシームレスベルトは、エステル交換反応などの反応を抑制する手法で得たシームレスベルトよりも、耐屈曲性などの物性が優れること、及び条件によっては透明性も有することを見いだし、本発明に到達した。
【００２２】
本発明の画像形成装置用ベルトは、このシームレスベルトからなる中間転写ベルト、搬送転写ベルト又は感光体ベルトである。
【００２３】
本発明の画像形成装置は、この画像形成装置用ベルトを含んでなるものである。
【００２４】
【発明の実施の形態】
以下本発明について詳細に説明する。
【００２５】
（水酸基、カルボン酸及びエステル結合のうちの少なくとも１つを有する結晶性樹脂）
本発明のシームレスベルトに用いる結晶性樹脂は、水酸基、カルボン酸及びエステル結合のうちの少なくとも１つを有するものであり、結晶化度が１０％以上１００％以下の、ＰＢＴ（ポリブチレンテレフタレート）やＰＥＴ（ポリエチレンテレフタレート）やＰＥＮ（ポリエチレンナフタレート）を用いる。ＰＢＴは結晶加速度が早いので成形条件による結晶化度の変化が少なく、一般に３０％前後と結晶化度で安定しているので特に好ましい。
【００２６】
また、本発明に用いる結晶性樹脂は、本発明の効果を著しく損なわない範囲で共重合成分を導入することもできる。具体的な例としてエステル結合を主鎖とし、ポリメチレングリコールなどエステル結合を導入したものなどをあげることができる。
【００２７】
本発明のシームレスベルトに用いる結晶性樹脂の分子量に特に制限はなく、例えば、重量平均分子量１０，０００〜１００，０００など一般的な分子量の樹脂を用いることができるが、引張破断伸など機械物性の高い要求がある場合には高分子量のものが好ましい。具体的には２０，０００以上が好ましく、２５，０００以上であればさらに好ましく、３０，０００以上であれば特に好ましい。
【００２８】
（水酸基、カルボン酸及びエステル結合のうちの少なくとも１つを有する非晶性樹脂）
本発明のシームレスベルトに用いる非晶性樹脂は、水酸基、カルボン酸及びエステル結合のうちの少なくとも１つを有するものであり、結晶化度が０％以上、１０％未満の、ＰＣ（ポリカーボネート）やＰＡｒ（ポリアリレート）やＰＭＭＡ（ポリメチルメタクリレート）を用いる。なかでも、ＰＣは特に好適に用いることができる。
【００２９】
また、本発明のシームレスベルトに用いる非晶性樹脂は、本発明の効果を著しく損なわない範囲で共重合成分を導入することができる。具体的な例としてエステル結合を主鎖とし、ポリメチレングリコールなどエステル結合を導入したものなどをあげることができる。
【００３０】
本発明のシームレスベルトに用いる非晶性樹脂の分子量に特に制限はなく、例えば、重量平均分子量１０，０００〜１００，０００など一般的な分子量の樹脂を用いることができるが、引張破断伸など機械物性の高い要求がある場合には高分子量のものが好ましい。具体的には２０，０００以上が好ましく、２５，０００以上であればさらに好ましく、３０，０００以上であれば特に好ましい。
【００３１】
（結晶性樹脂と非晶性樹脂の重量比）
本発明のシームレスベルトに用いる結晶性樹脂と非晶性樹脂の重量比に特に制限はない。ただし、一般に結晶性樹脂は耐薬品性，耐屈曲性に優れ、非晶性樹脂は成形寸法安定性に優れるので、使用目的に応じ、任意の比率を設定することができるが、なかでも、結晶性樹脂／非晶性樹脂の重量比が１／９９〜９９／１が好ましく、４０／６０〜９７／３がより好ましく、６０／４０〜９５／５がさらに好ましく、７０／３０〜９０／１０が特に好ましい。
【００３２】
特に好ましい比率として結晶性樹脂の比率を多く選択しているのは、非晶性樹脂は少しの配合で十分に成形寸法安定性の改良効果が期待できること、非晶性樹脂のわずかな配合過多で塗装時の溶剤などの耐薬品性悪化の影響が顕著に出ることがあるなどの理由による。
【００３３】
（結晶性樹脂と非晶性樹脂の粘度差）
両樹脂の粘度差が大きすぎると、製造条件を調整しても良好な分散が得られず、均一分散に至ることができなくなることがあるので、粘度差は小さい方が好ましい。
【００３４】
具体的には両樹脂を同一条件でＭＦＲ測定し、値が１／２０〜２０／１程度の範囲に収まることが好ましく、１／１０〜１０／１の範囲となればさらに好ましい。
【００３５】
測定方法としてはＪＩＳ  Ｋ−７２１０に準拠し、測定温度条件は樹脂の加工温度に近い条件を選択することが好ましい。
【００３６】
例えばＰＢＴとＰＣを選択した場合、加工温度となる２６０℃を測定温度として設定し、両樹脂の粘度差を比較することが好ましい。また、荷重としては例えば２．１６ｋｇを選択することで好適に測定できる。
【００３７】
（重合触媒）
重合触媒は、結晶性樹脂及び非晶性樹脂を重合する能力を有していれば特に制限はない。
【００３８】
有機酸と水酸基を縮合できる能力を有すれば特に制限はなく、ポリエステル系重合触媒を用いることができる。
【００３９】
重合触媒のなかでもＴｉ系重合触媒は好ましく、アルキルチタネートなどが好適に用いることができる。
【００４０】
アルキルチタネートの中でもテトラブチルチタネート又はテトラキス（２−エチルヘキシル）オルソチタネートが好ましく、これらはＴＹＺＯＲ  ＴＯＴ（ＤｕＰｏｎｔ製）やＴＹＺＯＲ  ＴＢＴ（ＤｕＰｏｎｔ製）として市販品を容易に入手することができる。
【００４１】
また、Ｔｉ系重合触媒は、アルカリ金属、アルカリ土類金属含有化合物又は亜鉛含有化合物と組み合わせることで、より有効に作用するので好ましく、なかでもＭｇ含有化合物を重合触媒として有することは特に好ましい。
【００４２】
Ｍｇを含む化合物として特に制限はないが有機酸Ｍｇ塩が特に好ましく、酢酸Ｍｇが特に好ましい。
【００４３】
重合触媒の含有量としては、少なすぎると有効に作用しないことがあるので、ある程度高い方が好ましく、具体的には重合触媒中の金属分の質量が全樹脂に対し５０ｐｐｍ以上とする。一方、エステル系樹脂は重金属の多量存在下により、解重合を起こすことがあると知られているので、ある程度は小さい方が好ましく、５００ｐｐｍ以下とする。
【００４４】
（キレーター）
本発明では重合触媒の活性が高すぎると、樹脂の解重合を促進して分子量低下による機械的物性低下，低分子量体発生に伴う発泡などが問題になることがある。
【００４５】
本発明では、重合触媒中の金属にキレートする能力を有するキレーターが存在するため、解重合を抑制することができる。
【００４６】
キレーターの種類としては特に制限はなく、公知のキレーターを用いることができる。
【００４７】
例としては、亜リン酸エステル、リン酸エステル、リン酸塩、ヒドラジン類を挙げることができ、これらは例えば、イルガホス１６８（日本チバガイギー（株）製）、ＰＥＰ３６（旭電化工業（株）製）、ＰＥＰＱ（クラリアントジャパン（株）製）の亜リン酸エステル、ＩＲＧＡＮＯＸ  ＭＤ１０２４（日本チバガイギー（株）製）、ＣＤＡ−６（旭電化工業（株）製）のヒドラジン類などとして容易に市場から入手することができる。
【００４８】
キレーターの量が多すぎると重合触媒が活性を失い良好な物性のシームレスベルトを得られないことがあるので添加過多にはならない方が好ましい。
【００４９】
本発明では、重合触媒の添加量を５０〜５００ｐｐｍと多く添加し、キレーターも樹脂１００重量部に対して０．１〜３重量部、好ましくは０．３〜１重量部と常識より高い量を用いて、さらにシームレスベルトを得るための成形条件（温度，滞留時間など）を適正化すると、結晶性樹脂と非晶性樹脂の化学結合生成及び分子量ＵＰが促進しつつ、解重合を抑制でき、従来に無い物性の優れたシームレスベルトを得ることができる。
【００５０】
（導電性物質）
本発明においては導電性物質を配合して電気抵抗値を調整する。特に画像形成装置に用いられるシームレスベルト等においては電気的にトナーや紙等を吸着、転写させるため、表面抵抗値や体積抵抗値を用途に合わせて調整する必要がある。
【００５１】
配合する導電性物質としては、用途に要求される性能を満たすものであれば特に制限はなく、各種のものを用いることができるが、具体的には、導電性フィラーとして、カーボンブラックやカーボンファイバー、グラファイトなどのカーボン系フィラー、金属系導電性フィラー、金属酸化物系導電性フィラーなどが用いられ、導電性フィラーの他には、イオン導電性物質、たとえば四級アンモニウム塩等が例示される。
【００５２】
特に好ましい導電性物質は、分散性に優れているカーボンブラックである。
【００５３】
カーボンブラックの種類としては、アセチレンブラック、ファーネスブラック、チャンネルブラックなどが好適に使用でき、この中でも不純物としての官能基が少なくカーボン凝集による外観不良を発生しにくいアセチレンブラックが特に好適に使用できる。さらに一次粒子径が１０〜１００ｎｍ、比表面積１０〜２００ｍ２／ｇ，ｐＨ値３〜１１のものがより好ましい。
【００５４】
また、使用するカーボンブラックは１種類であっても２種類であっても良い。さらには、カーボンブラックには樹脂を被覆したカーボンブラックや、黒鉛化処理したカーボンブラックや、酸性処理したカーボンブラック等の公知の後処理工程を施したカーボンブラックを用いても何ら問題はない。
【００５５】
また、導電性フィラーの分散性を向上させる目的でシラン系、アルミネート系、チタネート系、又はジルコネート系等のカップリング剤で処理したカーボンブラック等の導電性フィラーを用いても良い。
【００５６】
このようなカーボンブラックの配合量はベルト中の含有量で３〜３０重量％とする。上記範囲内で特に好ましい範囲は、１０〜２５重量％である。上記範囲を超えると、製品の外観が悪くなり、また、材料強度が低下して好ましくない。
【００５７】
（付加的配合材；任意成分）
本発明のシームレスベルトには、各種目的に応じて任意の配合成分を配合することができる。
【００５８】
具体的には、イルガホス１６８，イルガノックス１０１０，リン系酸化防止剤などの酸化防止剤、熱安定剤、各種可塑剤、光安定剤、紫外線吸収剤、中和剤、滑剤、防曇剤、アンチブロッキング剤、スリップ剤、架橋剤、架橋助剤、着色剤、難燃剤、分散剤等の各種添加剤を添加することができる。
【００５９】
更に、本発明の効果を著しく損なわない範囲内で、第２，第３成分として各種熱可塑性樹脂、各種エラストマー、熱硬化性樹脂、フィラー等の配合材を配合することができる。
【００６０】
熱可塑性樹脂としてはポリプロピレン、ポリエチレン（高密度，中密度，低密度，直鎖状低密度）、プロピレンエチレンブロック又はランダム共重合体、ゴム又はラテックス成分、例えばエチレン・プロピレン共重合体ゴム、スチレン・ブタジエンゴム、スチレン・ブタジエン・スチレンスチレンブロック共重合体又は、その水素添加誘導体、ポリブタジエン、ポリイソブチレン、ポリアミド、ポリアミドイミド、ポリアセタール、ポリアリレート、ポリカーボネート、ポリイミド、液晶性ポリエステル、ポリスルフォン、ポリフェニレンサルファイド、ポリビスアミドトリアゾール、ポリエーテルイミド、ポリエーテルエーテルケトン、アクリル、ポリフッ素化ビニリデン、ポリフッ素化ビニル、ポリクロロトリフルオロエチレン、エチレンテトラフルオロエチレン共重合体、ヘキサフルオロプロピレンテトラフルオロエチレン共重合体、テトラフルオロエチレンパーフルオロアルキルビニルエーテル共重合体、アクリル酸アルキルエステル共重合体、ポリエステルエステル共重合体、ポリエーテルエステル共重合体、ポリエーテルアミド共重合体、ポリウレタン共重合体等の１種又はこれらの混合物からなるものが使用できる。熱硬化性樹脂としては、例えばエポキシ樹脂、メラミン樹脂、フェノール樹脂、不飽和ポリエステル樹脂等の１種又はこれらの混合物からなるものが使用できる。また、各種フィラーとしては、例えば炭酸カルシウム（重質、軽質）、タルク、マイカ、シリカ、アルミナ、水酸化アルミニウム、ゼオライト、ウオラストナイト、けいそう土、ガラス繊維、ガラスビーズ、ベントナイト、アスベスト、中空ガラス玉、黒鉛、二硫化モリブデン、酸化チタン、炭素繊維、アルミニウム繊維、スチレンスチール繊維、黄銅繊維、アルミニウム粉末、木粉、もみ殻、金属粉、導電性金属酸化物、有機金属化合物、有機金属塩等のフィラーの他、添加剤として酸化防止剤（フェノール系、硫黄系、リン酸エステル系など）、滑剤、有機・無機の各種顔料、紫外線防止剤、帯電防止剤、分散剤、中和剤、発泡剤、可塑剤、銅害防止剤、難燃剤、架橋剤、流れ性改良剤等をあげることができる。
【００６１】
（加熱混練）
本発明においては、結晶性樹脂、非晶性樹脂、重合触媒、キレーター及び導電性物質を加熱混練して樹脂組成物とした後にシームレスベルトを成形することも、結晶性樹脂、非晶性樹脂、重合触媒を加熱混練してそのままシームレスベルトを得ることもできる。
【００６２】
この場合、樹脂組成物を得る段階での加熱混練か樹脂組成物をシームレスベルトに成形する段階での加熱混練いずれかで結晶性樹脂と非晶性樹脂の結合が生成できるように条件を調節すれば良い。いずれの場合でも、加熱温度は溶融状態でないと十分な分散ができないので、ある程度は高い方が好ましく、具体的には結晶性樹脂の融点を目安に用いて、結晶性樹脂の融点以上とすることが好ましく、融点＋１０℃以上であるとさらに好ましい。また、加熱温度が高すぎると熱分解を引き起こして物性劣化を招くことがあるのである程度は低い方が好ましく、具体的には結晶性樹脂の融点を目安に用いて、結晶性樹脂の融点＋８０℃以下が好ましく、融点＋６０℃以下であることがさらに好ましい。
【００６３】
また、加熱混練前には原料の乾燥をすることによりより良い物性のシームレスベルトを得られることがあるので乾燥は施しておいた方が好ましい。
【００６４】
また、場合によっては、加熱混練して樹脂組成物とした後に、融点以下で熱処理を施してエステル結合を生成させた後、シームレスベルトに成形することもできる。
【００６５】
本発明においては重合触媒が結晶性樹脂及び非晶性樹脂の反応を促して物性の優れたシームレスベルトを得られると考えられる。促される反応は加熱混練時の温度、及び熱を受ける時間が重要となるので、得られるシームレスベルトの分散形態を把握しつつ、加熱混練条件を設定することが必要になる。この反応時に副生成物として低分子量体が発生し、系中から除去できないとこれが分子量低下、成形品発泡を引き起こすので注意が必要である。一方、これらの製品発泡などが起きる直前がもっとも良好な反応状態であると考えられるので、例えば、滞留時間を種々検討し、発泡の生じる滞留時間を見極め、その時の時間より少し短くなるように滞留時間を設定すると、もっとも良好な加熱混練条件が得られるので好ましい。
【００６６】
加熱混練の手段であるが、これにも特に制限はなく公知の技術を用いることができる。例えば、まず結晶性樹脂、非晶性樹脂、重合触媒、キレーター及び導電性物質を加熱混練して樹脂組成物とするのであれば、一軸押出機、二軸混練押出機、バンバリーミキサー、ロール、ブラベンダー、プラストグラフ、ニーダーなどを用いることができる。また、こうして得た樹脂組成物からシームレスベルトを得る場合でも公知の技術を用いることができる。例えば射出成形機，押し出し成形機などである。
【００６７】
（熱処理）
得られたシームレスベルトを熱処理することにより、より物性の向上した成形部材とすることが可能となる。
【００６８】
熱処理条件は用いる原料樹脂にもよるが、通常６０〜２００℃の温度、好ましくは７０〜１２０℃の温度で５〜６０分、好ましくは１０〜３０分程度である。
【００６９】
特に後述するシームレスベルトとした場合等、耐折回数や引張弾性率の向上が見られる。
【００７０】
（結晶性樹脂の分子鎖と非晶性樹脂の分子鎖間の化学結合）
本発明のシームレスベルトにおいては、結晶性樹脂の分子鎖と非晶性樹脂の分子鎖間の化学結合を形成することにより、両樹脂間の親和性ＵＰ、形態の微分散化を促し、結晶性樹脂の高耐屈曲性、非晶性樹脂の寸法安定性、（条件によっては透明性）を併せ持つシームレスベルトを得ることができる。
【００７１】
化学結合の存在比率としては特に制限は無いが、基本的には多い方が好ましく、具体的には結晶性樹脂の分子鎖と非晶性樹脂の分子鎖間の化学結合１ｍｏｌあたりの、結晶性樹脂と非晶性樹脂合計質量が３００，０００ｇ以下となることが好ましく、１００，０００ｇ以下となると特に好ましい。
【００７２】
化学結合の量の測定方法に特に制限はないが、例えばＮＭＲにより測定することができる。
【００７３】
結晶性樹脂としてＰＢＴ、非晶性樹脂としてＰＣを用いた場合の測定例を次に示す。
測定機種  ＪＥＯＬＧＳＸ４００
溶媒      １，１，１，２，２，２−ヘキサフルオロイソプロパノール／
ｄ−クロロホルム＝３／７（ＶＯＬ）
積算回数  １２８回
基準      ＴＭＳ
【００７４】
この測定により、図１，２に示すチャートを得た。なお、図２は図１のII部分を拡大したものである。
【００７５】
テレフタル酸（ＴＰＡ）のベンゼン環水素はカルボン酸がブタンジオールと結合している場合とビスフェノールＡ（ＢＰＡ）とで化学シフトが異なる。
【００７６】
一般にＰＢＴ分子中のＴＰＡベンゼン環水素（ｄ）は、化１の通り４ヶとも等価であり、化学シフト８．０７にシングレットピークを示す。
【００７７】
【化１】
0003671840.tif 000002
【００７８】
一方、化２の如くＰＣのＢＰＡと結合したＰＢＴのＴＰＡ中のベンゼン環水素は、化学シフトが変化し、水素（ｂ）は８．２５にダブレット，（ｃ）は８．１３にダブレットピークを示す。
【００７９】
【化２】
0003671840.tif 000003
【００８０】
（ｄ）：｛（ｂ）＋（ｃ）｝の面積比により、ＰＢＴ分子中のＴＰＡと、ＰＣと結合しているＴＰＡの比を求めることができる。
【００８１】
本例では面積比は（ｄ）：｛（ｂ）＋（ｃ）｝＝１００：｛０．４６５４＋０．５６３５｝≒９９．０１：０．９９となるので、ＰＢＴ構成単位１００ｍｏｌあたり、０．９９ｍｏｌのＴＰＡ（ＰＢＴ由来）−ＢＰＡ（ＰＣ由来）結合を有していることが解る。また、本樹脂組成物中には同量のブタンジオール（ＰＢＴ由来）−炭素（ＰＣ）結合が存在することが容易に推測できるので、合計でＰＢＴ構成単位１００ｍｏｌあたり１．９８ｍｏｌのＰＢＴ−ＰＣ結合が存在することが解る。
【００８２】
化３の通り、ＰＢＴ構成単位（ブタンジオール＋ＴＰＡ）の式量は２２０なので、ＰＢＴ２２０００（２２０×１００ｍｏｌ）ｇあたり、１．９８ｍｏｌのＰＢＴ−ＰＣ結合が存在する。
【００８３】
ＰＢＴ−ＰＣ結合１ｍｏｌあたりのＰＢＴの質量は約１１０００（２２０００／１．９８）と計算できる。
【００８４】
本例ではＰＢＴとＰＣの重量比が７／３なので、ＰＢＴ−ＰＣ結合１ｍｏｌあたりの樹脂分（ＰＢＴ質量＋ＰＣ質量）は１６０００ｇ（１１０００／０．７）と求めることができる。
【００８５】
【化３】
0003671840.tif 000004
【００８６】
（分子量）
本発明においては、結晶性樹脂、非晶性樹脂、重合触媒、キレーター及び導電性物質を加熱混練し、結晶性樹脂の分子鎖と、非晶性樹脂の分子鎖間に化学結合を生成し、且つ、樹脂組成物としての総合の分子量を維持あるいは増加させることで、得られるシームレスベルトの物性向上が図れると考えられるので、分子量は高い方が好ましい。
【００８７】
分子量の測定方法であるが、本発明のように共重合体が存在する場合には分子量の真値を求めることが難しい。
【００８８】
そこで本発明では全ての樹脂をＧＰＣにより同一条件で測定し、ＰＳ換算重量平均分子量として得た値を共通の代表値として用いることとした。
【００８９】
測定条件としては、試料２０ｍｇを０．５ｍｌの１，１，１，３，３，３−ヘキサフルオロ−２−プロパノールと０．２ｍｌのクロロホルムで一晩溶解し、更に移動相の溶媒２５ｍｌを加え、０．２２μｍのフィルターにて濾過し、ＳＥＣ測定溶液とした。移動相を加えてから測定終了まで１２時間以内に行った。
【００９０】
ＳＥＣ測定条件
溶媒          クロロホルム／酢酸：９９．５：０．５（ｖｏｌ／ｖｏｌ）
流速          １．０ｍｌ／分
注入量        ０．０２ｍｌ
カラム        ＡＤ８０６Ｍ／Ｓ  ２本（昭和電工社製）
カラム温度    ３０℃
検出器        ＵＶ  ２５４ｎｍ
【００９１】
分子量５００（Ａ−５００）から２，８９０，０００（Ｆ−２８８）までの分子量の異なる単分散標準ポリスチレン（東ソー社製）１２試料用い、較正曲線を作成し、ポリスチレン換算の分子量を計算した。
【００９２】
本手法でした、結晶性樹脂と、非晶性樹脂と、重合触媒、キレーター及び導電性物質を加熱混練した後に得られる樹脂組成物のＰＳ換算重量平均分子量（Ｍｗ３とする）の値としては、具体的には、結晶性樹脂の配合比率をＸ重量部，ポリスチレン（ＰＳ）換算重量平均分子量をＭｗ１、非晶性樹脂の配合比率をＹ重量部，ＰＳ換算重量平均分子量をＭｗ２として、
【数２】
0003671840.tif 000005
であることが好ましく、
【数３】
0003671840.tif 000006
であるとさらに好ましく、
【数４】
0003671840.tif 000007
であると、十分に高い物性を得られるので特に好ましい。
【００９３】
また、本発明においてはＭｗ３が加熱混合によりＭｗ１とＭｗ２の算術平均値よりも高くなっていることが重要で、初めから高いＭｗ１やＭｗ２の樹脂を用いても、加熱混合時に分子量低下していては最終的なＭｗ３が高くても良好な物性は期待できないと考えられるので、Ｍｗ３の絶対値に特に制限はないが、それでも総合的観点からは高い方が好ましく、具体的にはＰＳ換算重量平均分子量で１３０，０００以上が好ましく、１４０，０００以上であるとさらに好ましく、１５０，０００以上であると特に好ましい。
【００９４】
なお、重量平均分子量真値とＰＳ換算重量平均分子量の相関の例を挙げると、重量平均分子量４０，０００のＰＢＴを上記手法で測定するとＰＳ換算重量平均分子量１２２，０００の値が得られ、重量平均分子量２８，０００のＰＣを上記手法で測定するとＰＳ換算重量平均分子量６４，０００の値が得られることがわかっている。
【００９５】
（分散形態）
一般に２種類の熱可塑性樹脂を溶融混合しても完全には混じり合わず、流動構造をとることが知られている。両熱可塑性樹脂の体積分率に大きな差がある場合は体積分率の大きい方が海で体積分率が小さい方が島の構造をとりやすく、体積分率の差が小さい場合は溶融粘度差が海島構造に影響をあたえ、溶融粘度の小さい方が海に、大きい方が島になりやすいと言われている。
【００９６】
一般的な溶融混合では分散粒径が１００ｎｍ程度にまでしかならないが、本発明においては条件を適正化することにより分散粒径を数ｎｍ以下にまで微細化することが可能で、これにより事実上シームレスベルトを透明化することができる。
【００９７】
一般にＰＢＴなどの結晶性樹脂を含むシームレスベルトは透明性を有さないことで知られるが、本発明による手法を用いれば、驚くべきことに透明なシームレスベルトを得ることもできるのである。
【００９８】
分散状態の確認手法に特に制限はなく、ＲｕＯ４で染色後、超薄切片を作成しＴＥＭで観察するなど公知の方法を用いることができる。
【００９９】
なかでも寸法精度，耐屈曲性，引張破断伸など要求物性の厳しいＯＡ機器分野、特に機能部材には好適に用いることができ、例えばシームレスベルト形状として、割れ，伸びなど不具合が少ないので好適である。
【０１００】
（シームレスベルト）
本発明のシームレスベルトは、電子写真式複写機、レーザービームプリンター、ファクシミリ機等の画像形成装置に中間転写ベルト，搬送転写ベルト，感光体ベルトなどとして用いられる。
【０１０１】
シームレスベルトを得るには、結晶性樹脂、非晶性樹脂、重合触媒を例えば二軸混練押出機により混合し、ペレット化した後にシームレスベルトとなるように成形する手法が特に好ましく用いられる。
【０１０２】
成形方法については、特に限定されるものではなく、連続溶融押出成形法、射出成形法、ブロー成形法、あるいはインフレーション成形法など公知の方法を採用して得ることができるが、特に望ましいのは、連続溶融押出成形法である。特に押し出したチューブの内径を高精度で制御可能な下方押出方式の内部冷却マンドレル方式あるいはバキュームサイジング方式が好ましく、内部冷却マンドレル方式が最も好ましい。
【０１０３】
また、この成形時の温度，滞留時間適正化により、より良好な物性のシームレスベルトを得ることができるので各配合にあわせて条件を調整することが好ましい。
【０１０４】
（シームレスベルトの物性）
本発明によれば、以下のような物性を有するシームレスベルトを得ることができる。
・物性；耐折回数
本発明に用いるシームレスベルトを例えば中間転写ベルトとして画像形成装置に用いる場合には、耐屈曲性が悪いとクラックが発生して画像が得られなくなるので耐屈曲性の良好なシームレスベルトが好ましい。
【０１０５】
耐屈曲性の程度は、ＪＩＳ  Ｐ−８１１５の耐折回数の測定方法に従うことで定量的に評価でき、耐折回数の大きいシームレスベルトほどクラックが入りにくく、耐屈曲性に優れていると判断することができる。
【０１０６】
具体的な数値としては、５００回以上あれば一応シームレスベルトとして機能を発揮して使用することができるが、実用的には５０００回以上が好ましく、１００００回以上であれば更に好ましく、３００００回以上であれば、特にクラックが発生しにくくなるので特に好ましい。
【０１０７】
・引張弾性率
シームレスベルトの引張弾性率が低いと、例えば中間転写ベルトとして画像形成装置に用いる場合に張力により少し伸びが発生してしまい、色ズレなど不具合を発生することがあるので引張弾性率が高い方が好ましく、具体的には１０００ＭＰａ以上が好ましく、１５００ＭＰａ以上だとさらに好ましく、２０００ＭＰａ以上だとさらに好ましく、２５００ＭＰａ以上であれば色ズレなどの不具合を大幅に抑えることができるので特に好ましい。
【０１０８】
一般に柔らかいプラスチックは耐折回数が高いが引張弾性率が低くなりやすく、逆に硬いプラスチックは高い引張弾性率を得られるが脆くなりやすく耐折回数は低いものしか得られないことが多い。本発明ではＰＢＴやＰＣの有する固有の高い引張弾性率の特性を維持したまま、高い耐折回数を得ることができる意味で有用であると言える。
【０１０９】
・物性；表面抵抗率
本発明に用いるシームレスベルトは導電性フィラーあるいは導電性を発現する物質を配合することにより導電性を得ることができる。
【０１１０】
抵抗領域は目的により異なるが、表面抵抗率１〜１×１０１６Ωの範囲から選定することが好ましい。
【０１１１】
更に好ましい範囲は用途により異なるが、例えば感光体ベルトとして用いる場合には必要に応じて外表面の電荷を内表面に逃がせるように１〜１×１０９Ωと低い表面抵抗率が好ましく、中間転写ベルトとして用いる場合には帯電−転写の容易にできる１×１０６〜１×１０１３Ωが好ましく、搬送転写ベルトとして用いる場合には帯電しやすく高電圧でも破損しにくい１×１０１０〜１×１０１６Ωと高い領域が好ましい。
【０１１２】
また、シームレスベルト１本中の表面抵抗率の分布は狭い方が好ましく、それぞれの好ましい表面抵抗率領域において、１本中の最大値と最小値の差が２桁以内であること（最大値が最小値の１００倍以内であること）が好ましい。
【０１１３】
フィルムの表面抵抗率は例えばダイヤインスツルメント（株）製ハイレスタ，ロレスタやアドバンテスト（株）製Ｒ８３４０Ａなどにより容易に測定することができる。
【０１１４】
・シームレスベルトの厚み
シームレスベルトの厚みは５０〜１０００μｍが好ましく、８０〜５００μｍが更に好ましく、１００〜２００μｍであれば特に好ましい。
【０１１５】
・シームレスベルトの用途
シームレスベルトはそのままベルトとして使用しても良いし、ドラムあるいはロール等に巻き付けて使用しても良い。
【０１１６】
更に蛇行防止や端面補強等の目的のために、所定の寸法のシームレスベルトの内側及び／又は外側端部近傍に耐熱テープを貼り付けたり、或いはウレタンゴムやシリコンゴム等のテープをベルト内側の端部近傍に貼り合わせても良い。
【０１１７】
【実施例】
本発明を実施例、比較例を用いて、より具体的に説明する。
【０１１８】
（原料）
原料は下記のものを用い、配合割合は表１又は表２の通りとした。
ＰＢＴ；重量平均分子量４０，０００；ＰＳ換算重量平均分子量１２２，０００
ＰＣ  ；重量平均分子量２８，０００；ＰＳ換算重量平均分子量  ６４，０００
重合触媒；チタニウム(IV)ブトキシド
酢酸マグネシウム
キレーター；リン酸化酸化防止剤ＰＥＰＱ  クラリアントジャパン（株）社製
カーボンブラック；デンカブラック；電気化学（株）製
【０１１９】
（加熱混練）
各原料を、二軸混練押出機（ＩＫＧ（株）製  ＰＭＴ３２）を用いて材料ペレット化した。
【０１２０】
（シームレスベルトの成形方法）
この材料ペレットを乾燥し、直径φ１８０ｍｍ、リップ幅１ｍｍの６条スパイラル型環状ダイ付き４０ｍｍφの押出機により、環状ダイ下方に溶融チューブ状態で押し出し、押し出した溶融チューブを、環状ダイと同一軸線上に支持棒を介して装着した外径１７０ｍｍの冷却マンドレルの外表面に接しめて冷却固化させつつ、次に、シームレスベルトの中に設置されている中子と外側に設置されているロールにより、シームレスベルトを円筒形に保持した状態で引き取りつつ３４０ｍｍ長の長さで輪切りにして所定の厚み、各表記載の滞留時間となるよう押出量、引き取り速度を調整し、直径１６９ｍｍの樹脂製シームレスベルトとした。なお、厚みは１４０μｍを目標とし、±１４μｍを許容範囲とした。
【０１２１】
成形温度，滞留時間などの条件は各表１又は２の通りとした。
【０１２２】
（評価）
評価は必要に応じ、シームレスベルトを必要な大きさに切り開いて実施した。
・厚み
東京精密（株）製のマイクロメーターを用いてシームレスベルトの円周方向２０ｍｍピッチで測定
・耐折回数
ＪＩＳ  Ｐ−８１１５準拠
・表面抵抗率  Ω
表面抵抗率は測定器により好適に測定できる領域が異なるので以下のように使い分けた。
１〜１×１０６Ωとなるサンプル  ダイヤインスツルメント（株）製  ロレスタを使用し、２０ｍｍピッチでベルト円周方向を測定した。
１０６〜１×１０１３Ωとなるサンプル  ダイヤインスツルメント（株）製  ハイレスタ（ＨＡ端子）を使用し、５００Ｖ、１０秒の条件にて２０ｍｍピッチでベルト円周方向を測定した。
１０１３〜１×１０１６Ωとなるサンプル  アドバンテスト（株）  微小電流測定器Ｒ８３４０Ａ（ＪＩＳ電極）を使用し、５００Ｖ、１０秒の条件にて１００ｍｍピッチにてベルト円周方向を測定した。
測定時間  １０秒値
【０１２３】
・シームレスベルトとしての耐久性の評価
得られたシームレスベルトを中間転写ベルト、搬送転写ベルト、あるいは感光体ベルトとして画像形成装置に搭載し、連続で画像出力をし、何枚出力した段階でシームレスベルトにクラックが発生するかを評価した。
【０１２４】
・引張り弾性率
ＩＳＯ  Ｒ１１８４−１９７０に準拠し、試験片を幅１５ｍｍ、長さ１５０ｍｍに切断し、引張り速度１ｍｍ／ｍｉｎ、つかみ具間距離を１００ｍｍとした。
【０１２５】
・引張り破断伸び率
ＪＩＳＺ１７０２−６２に準拠し、試験片を幅１５ｍｍ、長さ１５０ｍｍに切断し、引張り速度５０ｍｍ／ｍｉｎ、つかみ具間距離を１００ｍｍ、標線間隔を５０ｍｍとした。
【０１２６】
〔実施例１〕
ＰＢＴ，ＰＣ，テトラブチルチタネート，酢酸マグネシウム，キレーターを事前に１３０℃程度で予備乾燥し、その後に加熱混練し、材料ペレットを得た。
【０１２７】
このときの加熱混練条件は、樹脂温度と混練機内での滞留時間を調節し、混練機内での反応は抑制するようにした。
【０１２８】
この材料ペレットを押出成形し、透明なフィルムを得ることができた。
【０１２９】
なお、この押出成形機内で反応が好ましい程度に促進し、透明なシームレスベルトが得られるように、押出成形条件は、樹脂温度と滞留時間を調節した。
【０１３０】
表１にフィルムの形態、特性、外観を示す。
【０１３１】
更に、得られたシームレスベルトを８０℃で１０分間熱処理したところ引張り弾性率が５％向上した。
【０１３２】
〔比較例１〕
重合触媒を削除した以外は実施例１と同じ条件で得たシームレスベルト。
【０１３３】
ＰＢＴは不純物としての樹脂中の金属分の影響を除去するために一度溶剤に溶解してカラムを用いて濾過し、しかる後に溶剤を除去したものを用いた。
【０１３４】
実施例１と異なり、押出成形条件（成形温度，滞留時間）をいくら調整しても透明なシームレスベルトは得られなかった。
【０１３５】
表１にフィルムの形態、特性、外観を示す。
【０１３６】
【表１】
0003671840.tif 000008
【０１３７】
〔実施例２〕
ＰＢＴ，ＰＣ，テトラブチルチタネート，酢酸マグネシウム，キレーター，カーボンブラックを事前に予備乾燥し、その後に加熱混練し、材料ペレットを得た。
【０１３８】
その後、この材料ペレットを押出成形機にてシームレスベルトに成形した。
【０１３９】
表２の通り、得られた成形品は耐折回数が５８，０００回と著しく高く引張弾性率も高く良好な物性であった。
【０１４０】
表面抵抗率は平均値で１×１０１０Ωで体積抵抗率は平均値で１×１０１０Ω・ｃｍであり中間転写ベルトとして画像形成装置に搭載したところ良好に画像を得ることができた。また、この状態で１０万枚画像出力してもクラックが発生することは無かった。
【０１４１】
本実施例では成形時の加熱混練で、適切な滞留時間と成形温度を設定することで、良好な物性の成形品を得ることができたと考えられる。
【０１４２】
更に、得られたシームレスベルトを８０℃で２０分間熱処理したところ引張り弾性率が８％向上した。
【０１４３】
〔実施例３〕
ＰＢＴとＰＣの重量比を変えた点、成形時に滞留時間を長くした点以外は実施例１と同じ条件でシームレスベルトを得た。この実施例３によっても、表２の通り実施例１同様良好な物性を得た。
【０１４４】
滞留時間を長くしたのは、ＰＢＴ／ＰＣ比率を変えたことで系の適切な反応条件のポイントが変化したためと考えられる。
【０１４５】
更に、得られたシームレスベルトを８０℃で１０分間熱処理したところ引張り弾性率が７％向上した。
【０１４６】
〔実施例４〕
カーボン濃度を低くして表面抵抗率の高い、シームレスベルトを得た。表２の通り、本実施例４でも均一分散状態を得、物性が良好であった。このシームレスベルトを搬送転写ベルトとして画像形成装置に搭載したところ、良好な画像を得ることができた。
【０１４７】
更に、得られたシームレスベルトを８０℃で１０分間熱処理したところ引張り弾性率が５％向上した。
【０１４８】
〔実施例５〕
カーボン濃度を高くして表面抵抗率の低いシームレスベルトを得た。表２の通り、本実施例５でも均一分散状態を得、物性が良好であった。このシームレスベルトを感光体ベルトとして用い、その表面に感光層を設けて画像形成装置に搭載したところ、良好な画像を得ることができた。
【０１４９】
更に、得られたシームレスベルトを８０℃で１０分間熱処理したところ引張り弾性率が５％向上した。
【０１５０】
〔比較例２〕
重合触媒を削除した以外は実施例２と同じ条件でシームレスベルトを製造した。
【０１５１】
ＰＢＴは不純物としての樹脂中の金属分の影響を除去するために一度溶剤に溶解してカラムを用いて濾過し、しかる後に溶剤を除去したものを用いた。
【０１５２】
引張弾性率は実施例１とほぼ同等であったが、耐折回数が低かった。また形態観察したところ、ＰＣが島となる２相分離構造をとっていることが分かった。中間転写ベルトとして画像形成装置に搭載したところ良好に画像を得ることができたが、この状態で画像出力を続けたところ、８０００枚出力した時点でクラックが発生した。
【０１５３】
【表２】
0003671840.tif 000009
【０１５４】
【発明の効果】
以上の実施例及び比較例からも明らかな通り、本発明によると、耐屈曲性や耐薬品性及び成形寸法安定性に優れ、溶融混合時の反応による物性劣化を抑えたシームレスベルトと、このシームレスベルトを用いた画像形成装置用ベルトと、この画像形成装置用ベルトを用いた画像形成装置が提供される。
【図面の簡単な説明】
【図１】  ＰＢＴとＰＣとの混合反応物のＮＭＲチャートである。
【図２】  図１のII部分の拡大図である。
【図３】  従来の中間転写装置の側面図である。
【符号の説明】
１  感光ドラム
２  帯電器
３  露光光学系
４  現像器
５  クリーナー
６  導電性シームレスベルト
７，８，９  搬送ローラ
【図１】
0003671840.tif 000011
【図２】
0003671840.tif 000012
【図３】
0003671840.tif 000013